(57)【要約】【課題】高い屈折率の確保が可能であると同時に、透明伝導性フィルムの物性維持が可能な高屈折コーティング用組成物、光学特性の調節が容易であり、パターン視認性を減少させ、硬度などの物性が確保された透過率に優れた透明導電性フィルムとする。【解決手段】アクリレート樹脂、フルオレン誘導体樹脂及び金属酸化物粒子を含む高屈折層コーティング用組成物、この高屈折層コーティング用組成物を用いて形成された高屈折層を含む透明導電性フィルムとする。
2015535859.tif 000002
【特許請求の範囲】
【請求項１】
アクリレート樹脂、フルオレン誘導体樹脂及び金属酸化物粒子を含む高屈折層コーティング用組成物。
【請求項２】
前記アクリレート樹脂または前記フルオレン誘導体樹脂は光硬化型樹脂である、請求項１に記載の高屈折層コーティング用組成物。
【請求項３】
総固形分１００重量部に対して、前記アクリレート樹脂１重量部〜５０重量部、前記フルオレン誘導体樹脂１重量部〜５０重量部及び前記金属酸化物粒子５重量部〜８０重量部を含む、請求項１に記載の高屈折層コーティング用組成物。
【請求項４】
前記フルオレン誘導体樹脂は、フルオレン、フルオレノン、２―アセトアミドフルオレン、２―アセチルフルオレン、２―アセトアミノフルオレン、９―ブロモフルオレン、９―ブロモ―９―フェニルフルオレン、２，７―ジアミノフルオレン、２,７―ジ（アセトアミド）フルオレン、２,７―ジアセチルフルオレン、９,９―ビス［４―（２―ヒドロキシエトキシ）フェニル］フルオレン、９,９―ビス（３、４―ジカルボキシフェニル）フルオレンアンハイドライド、９,９―ビス（３―メチル―４―ヒドロキシフェニル）フルオレン、９,９―ビス（４―ヒドロキシフェニル）フルオレン、９,９―ビス（４―アミノフェニル）フルオレン、９,９―ビス（４―ヒドロキシ―３―メチルフェニル）フルオレン、９,９―ビス［４―（２―アクリロイルオキシエトキシ）フェニル］フルオレン、９,９―ビス［４―（２―ヒドロキシ―３―アクリロイルオキシプロポキシ）フェニル］フルオレン、９,９―ビス（４―ヒドロキシフェニル）フルオレン、２―プロペン酸、１,１’―［９Ｈ―フルオレン―９―イリデンビス［４,１―フェニレンオキシ（２―ヒドロキシ―３,１―プロパンチル）］］エステル及びこれらの組み合わせからなる群から選ばれたいずれか一つである、請求項１に記載の高屈折層コーティング用組成物。
【請求項５】
前記金属酸化物粒子は、ＴｉＯ2、ＺｒＯ2、Ａｌ2Ｏ3、ＳｎＯ2、ＩＴＯ（ｉｎｄｉｕｍ―ｔｉｎ  ｏｘｉｄｅ）、Ｓｂ2Ｏ5、Ｎｂ2Ｏ3、Ｙ2Ｏ3、ＳｉＯ2及びこれらの組み合わせからなる群から選ばれたいずれか一つである、請求項１に記載の高屈折層コーティング用組成物。
【請求項６】
前記金属酸化物粒子の平均粒子直径が１ｎｍ〜１００ｎｍである、請求項１に記載の高屈折層コーティング用組成物。
【請求項７】
光開始剤をさらに含む、請求項１に記載の高屈折層コーティング用組成物。
【請求項８】
総固形分１００重量部に対して、前記光開始剤は１重量部〜１５重量部含む、請求項７に記載の高屈折層コーティング用組成物。
【請求項９】
請求項１の高屈折層コーティング用組成物を用いて形成された高屈折層を含む透明導電性フィルム。
【請求項１０】
前記透明導電性フィルムは、透明基材、前記高屈折層、低屈折層及び導電層の積層構造である、請求項９に記載の透明導電性フィルム。
【請求項１１】
前記高屈折層の屈折率は１.６〜１.８である、請求項９に記載の透明導電性フィルム。
【請求項１２】
前記高屈折層の厚さは２０ｎｍ〜１５０ｎｍである、請求項９に記載の透明導電性フィルム。
【請求項１３】
前記低屈折層の厚さは５ｎｍ〜１００ｎｍである、請求項１０に記載の透明導電性フィルム。
【請求項１４】
前記透明基材は、ポリエチレンテレフタレート（ＰＥＴ）、ポリエチレンナフタレート（ＰＥＮ）、ポリエーテルスルホン（ＰＥＳ）、ポリカーボネート（ＰＣ）、ポリプロピレン（ＰＰ）、ポリビニルクロライド（ＰＶＣ）、ポリエチレン（ＰＥ）、ポリメチルメタクリレート（ＰＭＭＡ）、エチレンビニルアルコール（ＥＶＡ）、ポリビニルアルコール（ＰＶＡ）及びこれらの組み合わせからなる群から選ばれたいずれか一つを含む単一または積層フィルムである、請求項１０に記載の透明伝導性フィルム。
【請求項１５】
前記導電層は、ＩＴＯ（Ｉｎｄｉｕｍ  Ｔｉｎ  Ｏｘｉｄｅ）またはＦＴＯ（Ｆｌｕｏｒｉｎｅ―ｄｏｐｅｄ  Ｔｉｎ  Ｏｘｉｄｅ）を含む、請求項１０に記載の透明伝導性フィルム。
【請求項１６】
前記透明基材の一面または両面にハードコーティング層をさらに含む、請求項１０に記載の透明伝導性フィルム。
【発明の詳細な説明】
【技術分野】
【０００１】
本発明は、高屈折層コーティング用組成物及び透明導電性フィルムに関する。
【背景技術】
【０００２】
タッチパネルには、位置検出の方法に応じて光学方式、超音波方式、静電容量方式、抵抗膜方式などがある。抵抗膜方式のタッチパネルは、透明導電性フィルムと、透明導電体層が付着したガラスとがスペーサーを介して対向・配置されており、透明導電性フィルムに電流を流し、透明導電体層が付いたガラスにおける電圧を計測する構造になっている。一方、静電容量方式のタッチパネルは、基材上に透明導電層を有することを基本的構成とし、可動部分がないことが特徴であり、高耐久性及び高透過率を有するので、車載用途などにおいて適用されている。
【０００３】
前記タッチパネルに適用される透明導電性フィルムは、通常、透明なフィルム基材の一方面に、前記フィルム基材側からアンダーコート層及び導電層が順次形成されているが、日本特許公開公報第２００３―１９７０３５号（特許文献１）では、基材フィルムと導電層との間にアンダーコーティング層が形成された透明導電性フィルムを開示している。
【０００４】
しかし、前記アンダーコーティング層は、屈折率が異なる２つの層で構成されているものであって、基材フィルム側に厚さが６００Åである高屈折率の酸化亜鉛―酸化スズ系の膜を配置し、導電層側に厚さが４５０Åである低屈折率の酸化ケイ素の膜を配置した構成を開示しているだけで、高屈折層の具体的なコーティング用組成物に対しては記載されていないので、高い屈折率の調節及び耐久性を同時に確保するための高屈折コーティング用組成物に対する研究が継続されている。
【先行技術文献】
【特許文献】
【０００５】
【特許文献１】特開２００３―１９７０３５号公報
【発明の概要】
【発明が解決しようとする課題】
【０００６】
本発明の一具現例は、フルオレン誘導体樹脂を含むことによって、高い屈折率の確保が可能であると同時に、透明伝導性フィルムの物性維持が可能な高屈折コーティング用組成物を提供する。
【０００７】
本発明の他の具現例は、光学特性の調節が容易であり、パターン視認性を減少させ、硬度などの物性が確保された透過率に優れた透明導電性フィルムを提供する。
【課題を解決するための手段】
【０００８】
本発明の一具現例において、アクリレート樹脂、フルオレン誘導体樹脂及び金属酸化物粒子を含む高屈折層コーティング用組成物を提供する。
【０００９】
総固形分１００重量部に対して、前記アクリレート樹脂約１重量部〜約５０重量部、前記フルオレン誘導体樹脂約１重量部〜約５０重量部及び前記金属酸化物粒子約５重量部〜約８０重量部を含んでもよい。
【００１０】
前記フルオレン誘導体樹脂は、フルオレン、フルオレノン、２―アセトアミドフルオレン、２―アセチルフルオレン、２―アセトアミノフルオレン、９―ブロモフルオレン、９―ブロモ―９―フェニルフルオレン、２，７―ジアミノフルオレン、２，７―ジ（アセトアミド）フルオレン、２，７―ジアセチルフルオレン、９，９―ビス［４―（２―ヒドロキシエトキシ）フェニル］フルオレン、９，９―ビス（３，４―ジカルボキシフェニル）フルオレンアンハイドライド、９，９―ビス（３―メチル―４―ヒドロキシフェニル）フルオレン、９，９―ビス（４―ヒドロキシフェニル）フルオレン、９，９―ビス（４―アミノフェニル）フルオレン、９，９―ビス（４―ヒドロキシ―３―メチルフェニル）フルオレン、９，９―ビス［４―（２―アクリロイルオキシエトキシ）フェニル］フルオレン、９，９―ビス［４―（２―ヒドロキシ―３―アクリロイルオキシプロポキシ）フェニル］フルオレン、９，９―ビス（４―ヒドロキシフェニル）フルオレン、２―プロペン酸、１，１’―［９Ｈ―フルオレン―９―イリデンビス［４，１―フェニレンオキシ（２―ヒドロキシ―３，１―プロパンチル）］］エステル及びこれらの組み合わせからなる群から選ばれたいずれか一つであってもよい。
【００１１】
前記金属酸化物粒子は、ＴｉＯ2、ＺｒＯ2、Ａｌ2Ｏ3、ＳｎＯ2、ＩＴＯ（ｉｎｄｉｕｍ―ｔｉｎ  ｏｘｉｄｅ）、Ｓｂ2Ｏ5、Ｎｂ2Ｏ3、Ｙ2Ｏ3、ＳｉＯ2及びこれらの組み合わせからなる群から選ばれたいずれか一つであってもよい。
【００１２】
前記金属酸化物粒子の平均粒子直径は、約１ｎｍ〜約１００ｎｍであってもよい。
【００１３】
前記高屈折層コーティング用組成物は、光開始剤をさらに含んでもよい。
【００１４】
総固形分１００重量部に対して、前記光開始剤は、約１重量部〜約１５重量部含んでもよい。
【００１５】
本発明の他の具現例において、前記高屈折層コーティング用組成物を用いて形成された高屈折層を含む透明導電性フィルムを提供する。
【００１６】
前記透明導電性フィルムは、透明基材、前記高屈折層、低屈折層及び導電層の積層構造であってもよい。
【００１７】
前記高屈折層の屈折率は、約１．６〜約１．８であってもよい。
【００１８】
前記高屈折層の厚さは、約２０ｎｍ〜約１５０ｎｍであってもよい。
【００１９】
前記低屈折層の厚さは、約５ｎｍ〜約１００ｎｍであってもよい。
【００２０】
前記透明基材は、ポリエチレンテレフタレート（ＰＥＴ）、ポリエチレンナフタレート（ＰＥＮ）、ポリエーテルスルホン（ＰＥＳ）、ポリカーボネート（ＰＣ）、ポリプロピレン（ＰＰ）、ポリビニルクロライド（ＰＶＣ）、ポリエチレン（ＰＥ）、ポリメチルメタクリレート（ＰＭＭＡ）、エチレンビニルアルコール（ＥＶＡ）、ポリビニルアルコール（ＰＶＡ）及びこれらの組み合わせからなる群から選ばれたいずれか一つを含む単一または積層フィルムであってもよい。
【００２１】
前記導電層は、ＩＴＯ（Ｉｎｄｉｕｍ  Ｔｉｎ  Ｏｘｉｄｅ）またはＦＴＯ（Ｆｌｕｏｒｉｎｅ―ｄｏｐｅｄ  Ｔｉｎ  Ｏｘｉｄｅ）を含んでもよい。
【００２２】
前記透明基材の一面または両面にハードコーティング層をさらに含んでもよい。
【発明の効果】
【００２３】
前記高屈折コーティング層組成物を含む高屈折層の屈折率範囲をより広げ、導電層が蒸着された透明導電性フィルムの光学特性の調節を容易にすることができる。
【００２４】
また、前記透明導電性フィルムの鉛筆硬度、耐溶剤性などの物性及びガスバリア特性などを確保することができ、優れた透過率を有することができる。
【図面の簡単な説明】
【００２５】
【図１】本発明の一実施例に係る透明伝導性フィルムの断面を概略的に示した図である。◇
【図２】本発明の他の一実施例に係る透明伝導性フィルムの断面を概略的に示した図である。
【発明を実施するための形態】
【００２６】
以下、本発明の具現例を詳細に説明する。ただし、これは例示として提示されるものであって、これによって本発明が制限されることはなく、本発明は、後述する請求項の範疇によって定義されるものに過ぎない。
【００２７】
本発明を明確に説明するために、説明と関係のない部分は省略し、明細書全体にわたって同一または類似する構成要素に対しては同一の参照符号を付する。
【００２８】
図面において、多くの層及び領域を明確に表現するために厚さを拡大して示した。そして、図面において、説明の便宜上、一部の層及び領域の厚さを誇張して示した。
【００２９】
以下で、基材の「上部（または下部）」または基材の「上（または下）」に任意の構成が形成されることは、任意の構成が前記基材の上面（または下面）に接して形成されることを意味するだけでなく、前記基材と基材上に（または下に）形成された任意の構成との間に他の構成を含まないことに限定しない。
【００３０】
（高屈折層コーティング用組成物）
本発明の一具現例において、アクリレート樹脂、フルオレン誘導体樹脂及び金属酸化物粒子を含む高屈折層コーティング用組成物を提供する。
【００３１】
通常、高屈折層コーティング用組成物の製造時、屈折率の調節のために、ＺｒＯ2、ＴｉＯ2などの金属酸化物ナノ粒子、屈折率が約１．４９〜約１．５３であるアクリル系モノマー及び紫外線硬化型反応性オリゴマーを使用していた。しかし、前記金属酸化物ナノ粒子の含量のみで高屈折層コーティング用組成物の屈折率を調節する場合、高屈折層コーティング用組成物の硬化率が減少することによって高屈折層の物性が低下し、高屈折層の物性を確保することに困難があった。
【００３２】
そこで、前記高屈折層コーティング用組成物は、金属酸化物粒子と同時にフルオレン誘導体樹脂を含むことによって、金属酸化物粒子の含量を減少させるにもかかわらず、高屈折層コーティング用組成物の高い屈折率の確保と同時に、向上した物理的特性の確保が可能である。
【００３３】
前記高屈折層コーティング用組成物は、アクリレート樹脂を含んでもよく、前記アクリレート樹脂は光硬化型であってもよい。また、前記高屈折層コーティング用組成物は、紫外線や電子線などの活性エネルギー線によって硬化し、耐久性及び高温・高湿の外部環境に対する耐性を付与し、さらに、屈折率を調節する目的で使用されてもよい。
【００３４】
このとき、前記アクリレートとして、アルキル（メタ）アクリレート、アルキレングリコール（メタ）アクリレート、カルボキシル基及び不飽和二重結合含有（メタ）アクリル系化合物、水酸基含有（メタ）アクリル系化合物、窒素含有（メタ）アクリル系化合物などを含んでもよい。また、前記アクリレートとして、エポキシ（メタ）アクリレート、ウレタン（メタ）アクリレート、ポリエステル（メタ）アクリレート、ポリエーテル（メタ）アクリレートなどのアクリル系オリゴマーを含んでもよい。
【００３５】
具体的に、前記アクリレート樹脂は、ジペンタエリスリトールヘキサアクリレート、ジペンタエリスリトールペンタアクリレート、ペンタエリスリトールトリアクリレート、テトラメチロールメタンテトラアクリレート、テトラメチロールメタントリアクリレート、トリメタノールプロパントリアクリレート、１，６―ヘキサンジオールジアクリレート、ポリエチレングリコールジアクリレート、ジエチレングリコールアクリレート、トリエチレングリコールアクリレート、テトラエチレングリコールアクリレート、ヘキサエチレングリコールアクリレート、プロピルアクリレート、ブチルアクリレート、ペンチルアクリレート、２―エチルヘキシルアクリレート、オクチルアクリレート、ノニルアクリレート、ビスフェノールＡジグリシジルジアクリレート、ビスフェノールＡエポキシアクリレート、エチレンオキサイド付加ビスフェノールＡジアクリレート、２―フェノキシエチルアクリレート及びこれらの組み合わせからなる群から選ばれたいずれか一つであってもよい。
【００３６】
より具体的に、前記アクリレート樹脂は、高屈折層コーティング用組成物の総固形分１００重量部に対して約１重量部〜約５０重量部含んでもよい。前記アクリレート樹脂は、約１重量部未満で含む場合は、組成物の鉛筆硬度及び密着性が確保されないおそれがあり、約５０重量部を超えて含む場合は、屈折率の向上が難しく、金属酸化物粒子の含量を調節することによって屈折率を高めるにもかかわらず、コーティング用組成物の物性確保が難しくなり得る。そのため、アクリレート樹脂を前記範囲に維持しながら含むことによって、屈折率を調節すると同時に、物性を確保できるという利点を容易に具現することができる。
【００３７】
前記高屈折層コーティング用組成物は、フルオレン誘導体樹脂を含んでもよく、前記フルオレン誘導体樹脂は、光硬化型樹脂であってもよい。前記フルオレン誘導体樹脂は、芳香族炭化水素であるフルオレンを中心に誘導された化合物を含むものであって、有機物の低い屈折率を向上させ、耐熱性、基材接着性、無機物との相溶性を高めるために使用される。また、前記フルオレン誘導体樹脂は、分子構造的に高い密度の低い溶解性を解決し、金属酸化物粒子表面と化学的に結合できるようにヒドロキシグループを含んでもよい。
【００３８】
具体的に、前記フルオレン誘導体樹脂は、フルオレン、フルオレノン、２―アセトアミドフルオレン、２―アセチルフルオレン、２―アセトアミノフルオレン、９―ブロモフルオレン、９―ブロモ―９―フェニルフルオレン、２，７―ジアミノ―フルオレン、２，７―ジ（アセトアミド）フルオレン、２，７―ジアセチルフルオレン、９，９―ビス［４―（２―ヒドロキシエトキシ）フェニル］フルオレン、９，９―ビス（３，４―ジカルボキシフェニル）フルオレンアンハイドライド、９，９―ビス（３―メチル―４―ヒドロキシフェニル）フルオレン、９，９―ビス（４―ヒドロキシフェニル）フルオレン、９，９―ビス（４―アミノフェニル）フルオレン、９，９―ビス（４―ヒドロキシ―３―メチルフェニル）フルオレン、９，９―ビス［４―（２―アクリロイルオキシエトキシ）フェニル］フルオレン、９，９―ビス［４―（２―ヒドロキシ―３―アクリロイルオキシプロポキシ）フェニル］フルオレン、９，９―ビス（４―ヒドロキシフェニル）フルオレン、２―プロペン酸、１，１’―［９Ｈ―フルオレン―９―イリデンビス［４，１―フェニレンオキシ（２―ヒドロキシ―３，１―プロパンチル）］］エステル及びこれらの組み合わせからなる群から選ばれたいずれか一つであってもよい。
【００３９】
より具体的に、前記フルオレン誘導体樹脂は、高屈折層コーティング用組成物の総固形分１００重量部に対して約１重量部〜約５０重量部含んでもよい。前記フルオレン誘導体樹脂を約１重量部未満で含む場合は、組成物が高い屈折率を維持することができなく、これにより、金属酸化物粒子を過量に含むようになるおそれがある。また、前記フルオレン誘導体樹脂を約５０重量部を超えて含む場合は、高屈折層の鉛筆硬度の確保に困難があるので、前記範囲を維持することによって、屈折率調節及び物性確保の面で長所を有することができる。
【００４０】
前記高屈折層コーティング用組成物は、金属酸化物粒子を含んでもよい。金属酸化物粒子は、金属元素及び酸素元素のみからなる化合物を粒子状に示したものであって、導電性を示すことができるが、前記高屈折層コーティング用組成物は、金属酸化物粒子を含むにもかかわらず、導電性を帯びていない。
【００４１】
このとき、前記金属酸化物粒子は、ＴｉＯ2、ＺｒＯ2、Ａｌ2Ｏ3、ＳｎＯ2、ＩＴＯ（ｉｎｄｉｕｍ―ｔｉｎ  ｏｘｉｄｅ）、Ｓｂ2Ｏ5、Ｎｂ2Ｏ3、Ｙ2Ｏ3、ＳｉＯ2及びこれらの組み合わせからなる群から選ばれたいずれか一つであってもよい。
【００４２】
具体的に、前記金属酸化物粒子は、高屈折層コーティング用組成物の総固形分１００重量部に対して約５重量部〜約８０重量部含んでもよい。前記金属酸化物粒子は、約５重量部未満で含む場合は屈折率が低くなるおそれがあり、約８０重量部を超えて含む場合は組成物の物性確保が難しくなり得る。そのため、前記金属酸化物粒子と共に上述したフルオレン誘導体樹脂を含むことによって、高屈折率及び物理的特性に優れるようになる。
【００４３】
前記金属酸化物粒子の平均粒子直径は、約１ｎｍ〜約１００ｎｍ、具体的には約１ｎｍ〜約３０ｎｍであってもよい。平均粒子直径は、いくつかの粒子の直径を測定することによって算定された平均値であって、前記金属酸化物粒子の平均粒子直径が前記範囲を逸脱する場合は、これを含む高屈折層の表面照度が高くなり、光の散乱によってヘイズが増加し得る。そのため、前記の金属酸化物粒子の平均粒子直径範囲を維持することによって、光学特性に優れた高屈折層を容易に具現することができる。
【００４４】
前記高屈折層コーティング用組成物は、アクリレート樹脂、フルオレン誘導体樹脂及び金属酸化物粒子以外に、光開始剤をさらに含んでもよい。前記光開始剤は、光硬化反応が起こり、高屈折層コーティング用組成物が形成されるようにするために使用される。具体的に、前記光開始剤は、総固形分１００重量部に対して約１重量部〜約１５重量部含むことによって、光硬化反応を促進することができる。
【００４５】
前記光開始剤としては、１―ヒドロキシ―シクロヘキシル―フェノール―ケトン、２―メチル―１［４―（メチルチオ）フェニル］―２―モルホリノプロパン―１―オン、ベンジルジメチルケトン、１―（４―ドデシルフェニル）―２―ヒドロキシ―２―メチルプロパン―１―オン、２―ヒドロキシ―２―メチル―１―フェニルプロパン―１―オン、１―（４―イソプロピルフェニル）―２―ヒドロキシ―２―メチルプロパン―１―オン、ベンゾフェノン、２，２―ジメトキシ―２―フェニルアセトフェノン、２，２―ジエトキシ―２―フェニルアセトフェノン、２―ヒドロキシ―２―メチル―１―プロパン―１―オン、４，４’―ジエチルアミノベンゾフェノン、ジクロロベンゾフェノン、２―メチルアントラキノン、２―エチルアントラキノン、２―メチルチオキサントン、２―エチルオキサントン、２，４―ジメチルチオキサントン、２，４―ジエチルオキサントン及びこれらの組み合わせからなる群から選ばれたいずれか一つを使用してもよい。
【００４６】
（透明導電性フィルム）
本発明の更に他の具現例において、アクリレート樹脂、フルオレン誘導体樹脂及び金属酸化物粒子を含む高屈折層コーティング用組成物を用いて形成された高屈折層を含む透明導電性フィルムを提供する。
【００４７】
図１は、本発明の一実施例に係る透明伝導性フィルムの断面を概略的に示した図である。図１を参照すると、前記透明導電性フィルム１０は、透明基材１、ハードコーティング層２、高屈折層３、低屈折層４及び導電層５の積層構造である。
【００４８】
透明基材１は、透明性及び強度に優れたフィルムを含んでもよい。具体的に、前記透明基材１は、ポリエチレンテレフタレート（ＰＥＴ）、ポリエチレンナフタレート（ＰＥＮ）、ポリエーテルスルホン（ＰＥＳ）、ポリカーボネート（ＰＣ）、ポリプロピレン（ＰＰ）、ポリビニルクロライド（ＰＶＣ）、ポリエチレン（ＰＥ）、ポリメチルメタクリレート（ＰＭＭＡ）、エチレンビニルアルコール（ＥＶＡ）、ポリビニルアルコール（ＰＶＡ）及びこれらの組み合わせからなる群から選ばれたいずれか一つを含む単一または積層フィルムの形態になってもよい。
【００４９】
前記高屈折層３及び低屈折層４は、透明基材１と導電層５との間に絶縁特性及び透過度を向上させる役割をするが、このとき、高屈折層は、上述した高屈折層コーティング用組成物を用いて形成されてもよい。
【００５０】
前記高屈折層の屈折率は、約１．６〜約１．８であってもよい。前記高屈折層の形成にアクリレート樹脂、フルオレン誘導体樹脂及び金属酸化物粒子を含む高屈折層コーティング用組成物を用いた結果、屈折率を約１．６〜約１．８に調節でき、透明伝導性フィルムの全体的な視認性及び全光線透過率が向上し得る。
【００５１】
前記高屈折層３の厚さは、約２０ｎｍ〜約１５０ｎｍで、前記低屈折層４の厚さは、約５ｎｍ〜約１００ｎｍであってもよい。例えば、前記高屈折層３及び低屈折層４の合算厚さは、約２５ｎｍ〜約２５０ｎｍになってもよく、前記高屈折層３及び低屈折層４の合算厚さが約２５ｎｍ未満である場合は、厚さが過度に薄く形成され、透過率及び視認性の向上効果が不十分になるおそれがあり、前記高屈折層３及び低屈折層４の合算厚さが約２５０ｎｍを超える場合、例えば、低屈折層４の厚さが約１００ｎｍを超える場合は、各層の応力が激しくなり、クラック及びカールが発生し得る。
【００５２】
前記導電層５は、前記低屈折層４の上部に形成されるものであって、ＩＴＯ（Ｉｎｄｉｕｍ  Ｔｉｎ  Ｏｘｉｄｅ）またはＦＴＯ（Ｆｌｕｏｒｉｎｅ―ｄｏｐｅｄ  Ｔｉｎ  Ｏｘｉｄｅ）を含んでもよい。
【００５３】
図２は、本発明の他の一実施例に係る透明伝導性フィルムの断面を概略的に示したものであって、図２では、透明基材１の下部にハードコーティング層２がさらに形成されている。ハードコーティング層２は、表面硬度を向上させる役割をし、アクリル系化合物などのハードコーティングの形成のために用いられるものであればいずれも制限なく利用可能である。
【００５４】
前記ハードコーティング層２は、図１に示すように、透明基材１の一面のみに形成されてもよいが、図２に示すように、透明基材１の両面に形成されてもよい。
【実施例】
【００５５】
以下では、本発明の具体的な各実施例を提示する。ただし、下記に記載した各実施例は、本発明を具体的に例示または説明するためのものに過ぎなく、これによって本発明が制限されることはない。
【００５６】
＜製造例＞
（製造例１―高屈折層コーティング用組成物）
紫外線硬化型アクリレート樹脂、紫外線硬化型フルオレン誘導体樹脂及び金属酸化物ナノ粒子を下記の表１に記載した構成及び含量で含むことによって、高屈折層コーティング用組成物を製造した。
【００５７】
【表１】
2015535859.tif 000003
＊フルオレン誘導体：９，９―Ｂｉｓ［４―（２―Ａｃｒｙｌｏｙｌｏｘｙｅｔｈｏｘｙ）ｐｈｅｎｙｌ］ｆｌｕｏｒｉｎｅ
【００５８】
（製造例２―ハードコーティング層組成物）
総固形分１００重量部に対して、ジペンタエリスリトールヘキサアクリレート２０重量部、ＨＸ―９２０ＵＶ  ６０重量部（Ｋｙｏｅｉｓｈａ）、シリカ微粒子１５重量部（商品名ＸＢＡ―ＳＴ、日産化学）、光重合開始剤Ｉｒｇａｃｕｒｅ―１８４  ５重量部（Ｃｉｂａ社）を混合し、これを希釈溶剤であるメチルエチルケトン（ＭＥＫ）で希釈し、固形分４５％のハードコーティング層組成物（屈折率１．５２）を製造した。
【００５９】
（製造例３―低屈折層コーティング用組成物）
テトラ―エトキシオルソシリケート（Ｔｅｔｒａ―ｅｔｈｏｘｙ  ｏｒｔｈｏ  ｓｉｌｉｃａｔｅ）、水及びエチルアルコールを１：２：２で混合し、これに硝酸０．１ｍｏｌ溶液を投入して２４時間反応させ、屈折率１．４３のゾルを合成した。合成されたゾルをメチルエチルケトン（ＭＥＫ）で希釈し、固形分５％の低屈折層コーティング用組成物を製造した。
【００６０】
＜実施例及び比較例＞
（実施例１）
製造例２で製造したハードコーティング層組成物を、メイヤーバー（Ｍｅｙｅｒ  ｂａｒ）を用いて１２５μｍのＰＥＴフィルム上に乾燥膜の厚さが１．５μｍになるように塗布し、１８０Ｗの高圧水銀灯で３００ｍＪの紫外線を照射して硬化させることによってフィルムを製作した。前記の製作したフィルムの反対面に前記と同一の方法で製造例２で製造したハードコーティング層組成物を乾燥膜の厚さが１．５μｍになるように塗布して硬化させ、両面にハードコーティング層を含むフィルムを製作した。
【００６１】
その後、両面にハードコーティング層を含むフィルムの一面に、製造例１―１で製造された高屈折層コーティング用組成物を乾燥膜の厚さが５０ｎｍになるように塗布し、１８０Ｗの高圧水銀灯で３００ｍＪの紫外線を照射して硬化させることによって高屈折層を形成した。その後、前記高屈折層に、製造例３で製造された低屈折層コーティング液組成物を乾燥膜の厚さが２０ｎｍになるように塗布し、１５０℃のオーブンで１分間硬化させることによって低屈折層を形成した。このとき、インジウム：スズ＝９５：５のＩＴＯターゲットを用いて低屈折層に膜厚２０ｎｍのＩＴＯ層を形成し、透明導電性フィルムを製作した。
【００６２】
（実施例２）
高屈折層コーティング用組成物を製造例１―２に適用し、高屈折層の厚さが４５ｎｍになるようにコーティングしたこと以外は、前記実施例１と同一の方法で透明導電性フィルムを製作した。
【００６３】
（実施例３）
高屈折層コーティング用組成物を製造例１―３に適用し、高屈折層の厚さが４０ｎｍになるようにコーティングしたこと以外は、前記実施例１と同一の方法で透明導電性フィルムを製作した。
【００６４】
（比較例１）
高屈折層コーティング用組成物を製造例１―４に適用し、高屈折層の厚さを５０ｎｍにしてコーティングしたこと以外は、前記実施例１と同一の方法で透明導電性フィルムを製作した。
【００６５】
（比較例２）
高屈折層コーティング用組成物を製造例１―５に適用し、高屈折層の厚さが５０ｎｍになるようにコーティングしたこと以外は、前記実施例１と同一の方法で透明導電性フィルムを製作した。
【００６６】
（比較例３）
高屈折層コーティング用組成物を製造例１―６に適用し、高屈折層の厚さが４５ｎｍになるようにコーティングしたこと以外は、前記実施例１と同一の方法で透明導電性フィルムを製作した。
【００６７】
＜測定結果＞―透明導電性フィルムの物理的特性
前記実施例及び比較例の透明導電性フィルムを用いて下記の各物性を測定し、その結果を下記の表２に記載した。
【００６８】
１）屈折率：プリズムカプラ（Ｐｒｉｓｍ  ｃｏｕｐｌｅｒ）を用いて５３２ｎｍ、６３２．８ｎｍ、８３０ｎｍのレーザーで各波長での屈折率を測定し、コーシープロット（ｃａｕｓｈｙ  ｐｌｏｔ）を通じて５５０ｎｍでの屈折率を得た。
２）鉛筆硬度：ＪＩＳ  Ｋ  ５６００―５―４に準じて測定した。
３）密着性：コーティング層の表面をカッターを用いて１ｍｍの間隔及び１０ｍｍ×１０ｍｍ（横×縦）の碁盤の目状にカットし、セロハンテープ（Ｎｉｃｈｉｂａｎ社）を用いて剥離試験をした。同一の部位に対してテープを用いて３回剥離試験をし、評価後、密着している数字を／１００で表記した。
４）透過率、透過ｂ＊／反射ｂ＊：ＣＭ―５（Ｋｏｎｉｃａ  ｍｉｎｏｌｔａ社）を用いて全光線透過率及び透過ｂ＊／反射ｂ＊値を測定した。
５）エッチング（Ｅｔｃｈｉｎｇ）評価：ＩＴＯ層に、正四角形がパターン化されているマスクを用いて感光性樹脂を塗布、乾燥・硬化した後、２５℃で５％の塩酸水溶液に１分間浸漬し、ＩＴＯ層のエッチング評価を実施した。
６）エッチング前／後の反射率差（ΔＲ）の測定及びパターン隠蔽力の確認：エッチング前／後にＣＭ―５を用いて反射率を測定することによって反射率差を求め、肉眼を通じてパターン隠蔽力を確認した。
【００６９】
【表２】
2015535859.tif 000004
測定結果  ◎：非常に優秀、○：優秀、△：普通、Ｘ：悪い
【００７０】
測定結果を通じて、実施例１〜３の透明導電性フィルムの場合、優れた硬度、透過率及び視認性を有することが分かった。具体的に、フルオレン誘導体を含まない製造例１―４のコーティング用組成物によって形成された高屈折層を含む比較例１の透明導電性フィルムの場合、高屈折層の屈折率が低く測定され、また、透過率及びエッチング前／後の反射率の差が実施例１〜３に比べて高く測定され、パターン隠蔽力も悪いことから、透明導電性フィルムとしての光学的性質に優れていないことが分かった。
【００７１】
フルオレン誘導体を含まない製造例１―５のコーティング用組成物によって形成された高屈折層を含む比較例２の透明導電性フィルムの場合、高屈折層の屈折率が実施例１と類似し、光学特性及びパターン隠蔽力には優れるが、鉛筆硬度及び密着性において物理的特性が確保されないことが分かった。
【００７２】
また、フルオレン誘導体は含むが、紫外線硬化型アクリレートを含有していない製造例１―６のコーティング用組成物によって形成された高屈折層を含む比較例３の透明導電性フィルムの場合、フルオレン誘導体を含むことによって高屈折層の屈折率はある程度高く測定されたが、鉛筆硬度及び密着性においては普通以下の評価であり、透明伝導性フィルムとしての適用が難しいことを確認した。
【００７３】
結果的に、紫外線硬化型アクリレート樹脂、紫外線硬化型フルオレン誘導体樹脂及び金属酸化物ナノ粒子を同時に含む高屈折層コーティング用組成物によって形成された高屈折層は、１．６〜１．８の屈折率を示すことができ、これを含む透明伝導性フィルムは、硬度、透過率、視認性などの優れた光学特性及び物理的特性を同時に確保することが分かった。
【図１】
2015535859.tif 000005
【図２】
2015535859.tif 000006
【国際調査報告】
2015535859.tif 000007
2015535859.tif 000008
2015535859.tif 000009
2015535859.tif 000010